(57)【特許請求の範囲】
【請求項１】
基材上に、少なくとも酸化チタン、アクリル樹脂、熱可塑性アクリルエラストマおよび融点が１００℃以上であるワックスを含む熱転写印刷が可能な白色層が形成され、前記白色層を形成する固形分の総量中の、前記酸化チタンの配合割合は５０質量％以上、７０質量％以下、前記アクリル樹脂と前記熱可塑性アクリルエラストマの合計の配合割合は２０質量％以上、４８質量％以下で、かつ質量比（アクリル樹脂）／（熱可塑性アクリルエラストマ）＝３／７〜７／３、前記ワックスの配合割合は２質量％以上、１０質量％以下である感熱転写媒体。
【請求項２】
前記ワックスは無極性のワックスである請求項１に記載の感熱転写媒体。
【請求項３】
前記白色層上に接着層が積層された請求項１または２に記載の感熱転写媒体。
【発明の詳細な説明】
【技術分野】
【０００１】
本発明は、感熱転写媒体に関するものである。
【背景技術】
【０００２】
熱転写リボン等の感熱転写媒体を用いた熱転写印刷によれば、同じオンデマンドの印刷でも例えばインクジェット印刷や電子写真法を利用した印刷などでは得ることのできない、厚みが大きくてしかも高い隠蔽性を有する特に白色の印刷層を形成できる。また熱転写印刷によれば、被印刷体の同じ場所に熱転写印刷を重ねることによって、当該印刷層の隠蔽性をさらに高めたり、厚みをさらに大きくしたりすることも可能である。
【０００３】
これらの特性を生かして、例えば透過性あるいは半透過性の被印刷体に、裏面から模様等を形成するといった用途に熱転写印刷を適用すること等が提案されている（特許文献１等）。
熱転写印刷により白色の印刷層を形成するためには、感熱転写媒体として、白色顔料によって白色に着色された、熱転写印刷が可能な着色層（白色層）を備えたものを用いるのが一般的である。
【０００４】
白色層は、白色顔料を任意のバインダで結着して形成される。
バインダとしては、例えば成膜性を有し白色層を形成しうる種々の樹脂が挙げられる。
またバインダとしては、上記樹脂に対する相溶性が小さくかつ基材に対する離型性を有する上、融点が高く熱転写印刷時に溶融しにくいワックスを併用するのが一般的である（特許文献２、３等）。
【０００５】
バインダとして樹脂とともにワックスを併用すると白色層の膜切れをよくして熱転写印刷の感度を向上したり、熱転写印刷時に熱転写領域に隣接する非転写領域の白色層まで基材から剥離するいわゆる余剥離を生じにくくしたりできる。
白色層には、特に熱転写印刷を重ねるためにその厚みを小さくしても高い明度および白色度を確保することが求められ、そのために他の色の着色層に比べて着色剤としての白色顔料を多めに配合する必要がある。
【０００６】
また白色顔料としては、高い隠蔽性を有し厚みを小さくしても高い明度および白色度を有する白色層を形成できる酸化チタンが好適に使用される。
ところが白色顔料を多めに配合した白色層は、柔軟性や基材に対する追従性が低くなって非転写時に基材に応力が加わる等した際に不用意に基材から剥離したりしやすくなって、いわゆる感熱転写媒体のハンドリング性が低下するという問題がある。特に白色顔料として比重が大きく重い酸化チタンを使用した場合にかかる問題を生じやすい。
【０００７】
特許文献２に記載された、樹脂との相溶性に優れたゴム状弾性体物質をバインダとして樹脂やワックスとともに併用すると、白色層の柔軟性や基材に対する追従性、接着性を向上して上記ハンドリングの問題をある程度は解消できる。
ゴム状弾性体物質としては熱可塑性エラストマやゴム等が挙げられる。
しかしゴム状弾性体物質を配合すると白色層の膜切れが悪くなって熱転写印刷の感度が低下したり余剥離を生じたりしやすくなったりする傾向がある。そこで特許文献２では、ワックスを通常よりも多めに配合してこれらの問題が生じるのを防止している。
【先行技術文献】
【特許文献】
【０００８】
【特許文献１】特許第３０４５２９９号公報
【特許文献２】特開平７−８１２５４号公報
【特許文献３】特開平７−３１４９０８号公報
【発明の概要】
【発明が解決しようとする課題】
【０００９】
ところが、上記従来の感熱転写媒体では、白色層の柔軟性や基材に対する追従性、接着性に基づく感熱転写媒体のハンドリング性と、白色層の膜切れのしやすさと、当該白色層の明度や白色度とのバランスをとるのが難しく、これら全ての特性に優れた感熱転写媒体を得るのが難しいという問題がある。
本発明の目的は、白色層が非転写時に不用意に基材から剥離したりせずハンドリング性に優れるとともに膜切れもよく、熱転写印刷の感度にも優れる上、余剥離を生じにくく、しかも白色層の明度や白色度にも優れた新規な感熱転写媒体を提供することにある。
【課題を解決するための手段】
【００１０】
本発明は、基材上に、少なくとも酸化チタン、アクリル樹脂、熱可塑性アクリルエラストマおよび融点が１００℃以上であるワックスを含む熱転写印刷が可能な白色層が形成され、前記白色層を形成する固形分の総量中の、前記酸化チタンの配合割合は５０質量％以上、７０質量％以下、前記アクリル樹脂と前記熱可塑性アクリルエラストマの合計の配合割合は２０質量％以上、４８質量％以下で、かつ質量比（アクリル樹脂）／（熱可塑性アクリルエラストマ）＝３／７〜７／３、前記ワックスの配合割合は２質量％以上、１０質量％以下である感熱転写媒体である。
【発明の効果】
【００１１】
本発明によれば、白色顔料として隠蔽性に優れ良好な白色を呈する酸化チタンを使用し、かつバインダのうち樹脂として透明性の高いアクリル樹脂を使用するとともに、ゴム状弾性体物質としてこれも透明性の高い熱可塑性アクリルエラストマを併用することで、上記酸化チタンの配合割合を少なくしても明度や白色度に優れた白色層を形成できる。
また酸化チタンの配合割合を少なくできることと、バインダとして柔軟な熱可塑性アクリルエラストマを併用することとの相乗効果によって白色層の柔軟性や基材に対する追従性、接着性を高めて感熱転写媒体のハンドリング性を向上できる。
【００１２】
さらにバインダとしてワックスを併用することで白色層の膜切れをよくして熱転写印刷の感度を向上し、余剥離を生じにくくできる。
【発明を実施するための形態】
【００１３】
本発明は、基材上に、少なくとも酸化チタン、アクリル樹脂、熱可塑性アクリルエラストマおよびワックスを含む熱転写印刷が可能な白色層が形成された感熱転写媒体である。
【００１４】
中でもポリエチレンテレフタレート（ＰＥＴ）、ポリエチレンナフタレート等のポリエステルのフィルムが機械的強度、寸法安定性、耐熱性、価格等の見地から好ましい。
基材の強度（引張強度等）を確保しながら熱転写プリンタのサーマルヘッドによって白色層にできるだけ効率よく熱伝達することを考慮すると、当該基材の厚みは１μｍ以上、特に２μｍ以上であるのが好ましく、３０μｍ以下、特に１５μｍ以下であるのが好ましい。
【００１５】
基材の、白色層を形成する側の表面には、従来同様に離型処理をしてもよい。また基材の、白色層を形成する側と反対面（背面）には、従来同様に上記サーマルヘッドと接触する当該背面の耐熱性、滑り性、耐擦過性等を向上するための背面層を形成してもよい。
〈白色層〉
（酸化チタン）
白色層を形成する酸化チタンとしてはルチル型、アナターゼ型等の各種の酸化チタンがいずれも使用可能である。
【００１６】
酸化チタンは、白色層に高い明度や白色度を付与することを考慮すると、平均粒子径が０．２μｍ以上、０．３μｍ以下であるのが好ましい。
かかる酸化チタンとしては、いずれもルチル型酸化チタンである石原産業(株)製のＲ−８２０（０．２６μｍ）、Ｒ−８３０（０．２５μｍ）、Ｒ−９３０（０．２５μｍ）、Ｒ−９８０（０．２４μｍ）、Ｒ−５５０（２３μｍ）、Ｒ−６３０（０．２４μｍ）、Ｒ−６８０（０．２１μｍ）（以上、硫酸法酸化チタン）、ＣＲ−９５（０．２８μｍ）、ＣＲ−９５３（０．２８μｍ）、ＣＲ−９７（０．２５μｍ）、ＵＴ７７１（０．２５μｍ）、ＣＲ−６０（０．２１μｍ）、ＣＲ−６０−２（０．２１μｍ）、ＣＲ−６３（０．２１μｍ）、ＣＲ−６７（０．２１μｍ）、ＣＲ−５０（０．２５μｍ）、ＣＲ−５０−２（０．２５μｍ）、ＣＲ−５７（０．２５μｍ）、ＣＲ−Ｓｕｐｅｒ７０（０．２５μｍ）、ＣＲ−８０（０．２５μｍ）、ＣＲ−９０（０．２５μｍ）、ＣＲ−９０−２（０．２５μｍ）、ＣＲ−９３（０．２８μｍ）（以上、塩素法酸化チタン）等の１種または２種以上が挙げられる。なおカッコ内の数値は平均粒子径である。
【００１７】
酸化チタンの配合割合は、白色層を形成する固形分の総量中の５０質量％以上、７０質量％以下であり、特に６０質量％以上であるのが好ましい。
酸化チタンの配合割合がこの範囲未満では白色層の明度や白色度が不十分になおそれがある。また酸化チタンの配合割合が上記の範囲を超える場合には相対的にバインダの割合が不足し、白色層の柔軟性や基材に対する追従性、接着性が低下して感熱転写媒体のハンドリング性が不十分になるおそれがある。
【００１８】
これに対し酸化チタンの配合割合を上記の範囲とすることにより、感熱転写媒体の良好なハンドリング性を維持しながら、さらに明度や白色度に優れた白色層を形成できる。
（アクリル樹脂）
白色層を形成するバインダのうちアクリル樹脂としては、成膜性を有し、なおかつ透明性に優れた種々のアクリル樹脂がいずれも使用可能である。またアクリル樹脂としては任意の溶剤に可溶で塗料用、インキ用等として粒度等が調整された微粉状で、なおかつ熱可塑性のアクリル樹脂が好適に使用できる。
【００１９】
これらの条件を満足する熱可塑性のアクリル樹脂としては、例えば三菱レイヨン(株)製のダイヤナール（登録商標）ＢＲシリーズの各種製品、例えばＢＲ−５０、ＢＲ−５２、ＢＲ−５３、ＢＲ−６０、ＢＲ−６４、ＢＲ−７３、ＢＲ−７５、ＢＲ−７７、ＢＲ−７９、ＢＲ−８０、ＢＲ−８２、ＢＲ−８３、ＢＲ−８５、ＢＲ−８７、ＢＲ−８８、ＢＲ−９０、ＢＲ−９３、ＢＲ−９５、ＢＲ−１００、ＢＲ−１０１、ＢＲ−１０２、ＢＲ−１０５、ＢＲ−１０６、ＢＲ−１０７、ＢＲ−１０８、ＢＲ−１１２、ＢＲ−１１３、ＢＲ−１１５、ＢＲ−１１６、ＢＲ−１１７、ＢＲ−１１８等の１種または２種以上が挙げられる。
【００２０】
なお印刷の定着性など堅牢性を向上させることを目的として、例えば転写後や後述する再転写後に熱を加える等して白色層を硬化させる工程を経て印刷を完成することも考えられ、その場合にはアクリル樹脂として熱硬化性のものを採用することも可能である。
（熱可塑性アクリルエラストマ）
熱可塑性アクリルエラストマとしては、アクリル樹脂と相溶性を有し、なおかつアクリル樹脂よりも柔軟でしかも透明性の高い種々の熱可塑性アクリルエラストマがいずれも使用可能である。
【００２１】
かかる熱可塑性アクリルエラストマとしては、例えばメタクリル酸メチル（ＭＭＡ）ブロック（ハードセグメント）と、アクリル酸ブチル（ＢＡ）ブロック（ソフトセグメント）とのブロック共重合体である(株)クラレ製のクラリティ（登録商標）シリーズのうちＬＡ２２５０、ＬＡ２１４０ｅ、ＬＡ２２３０、ＬＡ４２８５、ＬＢ５５０、ＬＭ７３０Ｈ等の１種または２種以上が挙げられる。
【００２２】
（ワックス）
ワックスとしては、アクリル樹脂および／または熱可塑性アクリルエラストマに対する相溶性が小さくかつ基材に対する離型性を有する上、融点が高く熱転写時に溶融しにくい種々のワックスがいずれも使用可能である。
かかるワックスとしては天然あるいは合成の種々の炭化水素系ワックスなどの、分子中にＯＨ基を全くあるいはごく僅かしか有しない無極性ないし低極性のワックス、特に無極性のワックスが好ましく、その具体例としては例えばパラフィンワックス、フィッシャー・トロプシュワックス、ポリエチレンワックス等の１種または２種以上が挙げられる。
【００２３】
ワックスの融点は１００℃以上であり、特に１１０℃以上であるのが好ましい。
融点がこの範囲以上のワックスを使用することで、熱転写時に白色層が溶けすぎるのを抑制して余剥離の発生をより確実に防止したり、熱転写印刷後の耐擦過性を向上したりできる。
ただし融点が高すぎる場合には熱転写印刷の感度が低下して転写不良によるかすれを生じるおそれがあるため、ワックスの融点は、上記範囲でも１２５℃以下、特に１１５℃以下であるのが好ましい。
【００２４】
かかるワックスとしては、例えば日本精蝋(株)製のＦＴ−１１５（フィッシャー・トロプシュワックス、融点：１１３℃）、ＦＴ−１０５（フィッシャー・トロプシュワックス、融点：１０２℃）、東洋アドレ(株)製のポリワックス７２５（融点：１０４℃）、ポリワックス１０００（融点：１１３℃）、ポリワックス２０００（融点：１２６℃）、ポリワックス３０００（融点：１２９℃）等の１種または２種以上が挙げられる。
【００２５】
ワックスの配合割合は、白色層を形成する固形分の総量中の２質量％以上、１０質量％以下であり、特に４質量％以上であるのが好ましく、７質量％以下であるのが好ましい。
ワックスの配合割合がこの範囲未満では白色層の膜切れをよくして熱転写印刷の感度を高めたり余剥離を防止したりする効果が不十分になるおそれがある。
一方、ワックスの配合割合が上記の範囲を超える場合には当該ワックスの透明性が低いため白色層の明度や白色度が不十分になるおそれがある。
【００２６】
またワックスの配合割合が上記の範囲を超える場合には、上記のように融点の高いワックスを使用しているため、却って熱転写印刷の感度が低下したりするおそれもある。
これに対し、ワックスの配合割合を上記の範囲とすることにより、白色層の明度や白色度を良好な範囲に維持しながら当該白色層の膜切れをよくして熱転写印刷の感度を高めたり余剥離を防止したりする効果をさらに向上できる。
【００２７】
（アクリル樹脂、熱可塑性アクリルエラストマの配合割合）
アクリル樹脂と熱可塑性アクリルエラストマの合計の配合割合は、白色層を形成する固形分の総量から酸化チタンやワックス等の配合割合を差し引いた残量である。
【００２８】
すなわち、アクリル樹脂と熱可塑性アクリルエラストマの合計の配合割合は、白色層を形成する固形分の総量中の２０質量％以上、４８質量％以下であり、特に２３質量％以上であるのが好ましく、３６質量％以下であるのが好ましい。
またアクリル樹脂と熱可塑性アクリルエラストマの質量比（アクリル樹脂）／（熱可塑性アクリルエラストマ）は３／７以上、７／３以下であり、特に４／６以上であるのが好ましく、６／４以下であるのが好ましい。
【００２９】
両者の質量比が上記の範囲未満、すなわち上記範囲より熱可塑性アクリルエラストマが多い場合には先に説明した範囲でワックスを配合しているにも拘らず白色層の柔軟性や基材に対する追従性、接着性が強くなりすぎて膜切れが悪くなってしまい、熱転写印刷の感度が低下したり余剥離を生じたりしやすくなるおそれがある。
一方、両者の質量比が上記の範囲を超える、すなわち上記範囲より熱可塑性アクリルエラストマが少ない場合には白色層の柔軟性や基材に対する追従性、接着性が低下して感熱転写媒体のハンドリング性が不十分になるおそれがある。
【００３０】
これに対し、アクリル樹脂と熱可塑性アクリルエラストマの質量比を上記の範囲とすることにより、感熱転写媒体の良好なハンドリング性を維持しながら、白色層の膜切れをよくして熱転写印刷の感度を高めたり余剥離を防止したりする効果をさらに向上できる。
（白色層の形成）
白色層は、上記各成分を任意の溶剤に溶解または分散させた塗剤を基材の表面に塗布したのち乾燥させて形成したり、上記各成分を加熱して溶融させた状態で基材の表面に塗布したのち冷却して固化させるいわゆるホットメルト塗工によって形成したりできる。
【００３１】
（厚み）
白色層の厚みは、感熱転写媒体の用途に応じて任意に設定できるものの、単位面積当たりの固形分量で表して２ｇ／ｍ２以上、特に３ｇ／ｍ２以上であるのが好ましく、６ｇ／ｍ２以下、特に５ｇ／ｍ２以下であるのが好ましい。
〈接着層〉
被印刷体がアクリル系である場合は、上記白色層を直接に被印刷体の表面に熱転写印刷できるため接着層は不要である。なお被印刷体がアクリル系とは、被印刷体の全体がアクリル樹脂からなる場合や、表面にアクリル樹脂からなる表面処理層を形成した場合を指す。
【００３２】
また被印刷体の表面に接着層を形成して、白色層上の接着層を省略することもできる。
しかし被印刷体がアクリル系以外、特にアクリル系との相溶性を有しない樹脂やガラス、金属、あるいは紙等である場合は、白色層の上に、熱転写印刷時の熱によって粘着性を示す感熱性の接着層を積層するのが好ましい。
かかる感熱性の接着層は、例えばエポキシ樹脂によって形成できる。また白色層の明度や白色度が低下するのを防止するため、当該接着層にも酸化チタン等の白色の顔料を配合できる。
【００３３】
（エポキシ樹脂）
エポキシ樹脂としては種々のエポキシ樹脂がいずれも使用可能である。
かかるエポキシ樹脂としては例えばビスフェノールＡ型エポキシ樹脂；ビスフェノールＦ型エポキシ樹脂；フェノールノボラック型エポキシ樹脂；クレゾールノボラック型エポキシ樹脂；脂環式エポキシ樹脂；水添ビスフェノールＡ型エポキシ樹脂；水添ビスフェノールＡＤ型エポキシ樹脂；プロピレングリコールグリコキシエーテル、ペンタエリスリトールポリグリシジルエーテル等の脂肪族系エポキシ樹脂；脂肪族もしくは芳香族アミンとエピクロルヒドリンとから得られるエポキシ樹脂；脂肪族もしくは芳香族カルボン酸とエピクロルヒドリンとから得られるエポキシ樹脂；複素環エポキシ樹脂、スピロ環含有エポキシ樹脂；エポキシ変性樹脂；ブロム化エポキシ樹脂等の１種または２種以上が挙げられる。
【００３４】
（厚み）
接着層の厚みは、やはり感熱転写媒体の用途に応じて任意に設定できるものの、単位面積当たりの固形分量で表して０．３ｇ／ｍ２以上、特に０．５ｇ／ｍ２以上であるのが好ましく、２ｇ／ｍ２以下、特に１．５ｇ／ｍ２以下であるのが好ましい。
〈再転写印刷〉
本発明の感熱転写媒体を使用することにより、従来は形成が困難であった厚みの大きい白色の印刷層を、任意の被印刷体の表面に形成できる。
【００３５】
ただし硬質プラスチックやガラス、あるいは金属からなり、硬くかつ熱を逃がしやすい板状の被印刷体の表面に厚みの大きい白色の印刷層を形成する場合は、以下に説明する再転写印刷を実施するのが好ましい。
すなわちサーマルヘッドを用いた通常の熱転写印刷では、感熱転写媒体に対してマイクロ秒レベルのごく短時間の加熱しかできないため、例えば柔軟で薄くしかも熱を逃がしにくい紙や樹脂のフィルム等の表面には、接着性に優れた熱転写印刷をすることが可能である。
【００３６】
しかし上記のように硬くかつ熱を逃がしやすい板状の被印刷体の表面には、たとえ通常の熱転写印刷を繰り返したとしても、厚みの大きい白色の印刷層を、高い接着性でもって形成するのは困難である。
これに対し再転写印刷によれば、以下の手順を経ることにより、上記板状の被印刷体の表面に、白色層の積層体からなる厚みの大きい白色の印刷層を高い接着性でもって形成することが可能となる。
【００３７】
すなわち再転写印刷では、まず柔軟で薄くしかも熱を逃がしにくい樹脂のフィルム等からなり、その表面に離型処理をした中間転写体を用意する。
そしてこの中間転写体の離型処理をした表面に、白色層上に接着層を積層した感熱転写媒体の当該接着層を接触させた状態で、感熱転写媒体の基材の背後から熱転写プリンタのサーマルヘッドによって白色層を所定のパターンに対応させて加熱して、１層目の白色層を、上記接着層を介して上記所定のパターン形状に熱転写印刷する。
【００３８】
この操作を必要な厚みとなるまで繰り返して中間転写体の表面に、パターン形成された白色層の積層体を形成する。
なお２層目以降の感熱転写媒体としては、下地が同じ白色層であるため接着層を省略したものを用いてもよいし、確実に熱転写印刷するために接着層を形成したものを用いてもよい。また後者の場合は１層目と２層目以降で同じ感熱転写媒体を使用でき交換の手間を省くことができるという利点もある。
【００３９】
次いで、上記のようにして形成した白色層の積層体の最表面、もしくは被印刷体の表面に、必要に応じて接着層を形成する。
接着層は、例えばスクリーン印刷法等の任意の印刷方法で白色層のパターンに対応させてパターン形成してもよいし、例えばスプレーコート法、ロールコート法等の任意の塗装方法で白色層の積層体の最表面を含む中間転写体の表面の全面や被印刷体の表面の全面に形成していてもよい。
【００４０】
また接着層は、感熱転写媒体に使用したのと同じ感熱性の接着層でもよいし、加圧によって粘着性を示す感圧性の接着層であってもよい。
また被印刷体がアクリル系である場合は、被印刷体の表面に白色層を直接に熱転写印刷できるため接着層は省略できる。被印刷体がアクリル系とは、先に説明したように被印刷体の全体がアクリル樹脂からなる場合や、表面にアクリル樹脂からなる表面処理層を形成した場合を指す。
【００４１】
次いで、接着層が感熱性のものである場合は中間転写体上の白色層の積層体を、上記接着層を介して被印刷体の表面に接触させた状態で、例えば一方が加熱された一対のロール間を通して中間転写体をその背面側から、サーマルヘッドを用いた通常の熱転写印刷よりも長い時間、大きい熱量、および高い圧力条件でもって加熱、加圧することにより、上記被印刷体の表面に白色層の積層体をしっかりと再転写させたのち、中間転写体を剥離する。
【００４２】
白色層の積層体を、接着層を介さずに直接に非印刷体の表面に再転写させる場合も同様である。
また接着層が感圧性のものである場合は、白色層の積層体を、上記接着層を介して被印刷体の表面に接触させた状態で、一対のロール間を通して中間転写体をその背面側から、サーマルヘッドを用いた通常の熱転写印刷よりも長い時間、および高い圧力条件でもって加圧することによってしっかりと再転写させたのち、中間転写体を剥離する。
【００４３】
そうすると従来は形成不可能であった、例えば１０μｍ以上といった厚みの大きい白色の印刷層を、前述した硬くかつ熱伝導率の高い板状の被印刷体の表面に、より強固に接着させた状態で形成できる。
しかもかかる印刷層は厚み方向に複数層の白色層からなる積層構造を有し、なおかつ各白色層ごとに隠蔽性の大きい酸化チタンを含むため、例えば２０μｍ以下の厚みでも十分な明度および白色度を有する上、高い隠蔽性も確保できる。
【００４４】
そのため上記の積層構造とすることにより、例えば従来はスクリーン印刷法等で厚み２５μｍ程度までしか薄肉化できなかった白色の印刷層を、その明度や白色度、隠蔽性は同等またはそれ以上としつつより薄肉化できる。
したがって、被印刷体の表面に白色の印刷層を形成した物品の薄肉化、軽量化が可能となる。
【実施例】
【００４５】
〈実施例１〉
（白色層用の塗材の調製）
下記の各成分を、溶剤としてのメチルエチルケトン（ＭＥＫ）３１．６０質量部、およびトルエン３１．６０質量部と配合して白色層用の塗材を調製した。
【００４６】
【表１】
0006361917.tif 000002
【００４７】
表１中の各成分は下記のとおり。
酸化チタン：石原産業(株)製のＲ−５５０（平均粒子径：２３μｍ）
アクリル樹脂：三菱レイヨン(株)製のダイヤナールＢＲ−１０６
熱可塑性アクリルエラストマ：(株)クラレ製のクラリティＬＡ２２５０
ワックス：日本精蝋(株)製のＦＴ−１１５（フィッシャー・トロプシュワックス、融点：１１３℃）
（感熱転写媒体の作製）
次いで上記塗材を、基材としてのＰＥＴフィルムの、離型処理をした表面に５ｇ／ｍ２の塗布量で塗布し、乾燥させて、単位面積当たりの固形分量が１．８４ｇ／ｍ２の白色層を形成して感熱転写媒体を作製した。
【００４８】
白色層における、アクリル樹脂と熱可塑性アクリルエラストマの質量比（アクリル樹脂）／（熱可塑性アクリルエラストマ）は５／５、ワックスの配合割合は、白色層を形成する固形分の総量中の５．４質量％であった。
〈比較例１〉
アクリル樹脂の量を２．２２質量部、熱可塑性アクリルエラストマの量を８．８８質量部としたこと以外は実施例１と同様にして塗材を調製し、感熱転写媒体を作製した。
【００４９】
白色層における、アクリル樹脂と熱可塑性アクリルエラストマの質量比（アクリル樹脂）／（熱可塑性アクリルエラストマ）は２／８、ワックスの配合割合は、白色層を形成する固形分の総量中の５．４質量％であった。
〈実施例２〉
アクリル樹脂の量を３．３３質量部、熱可塑性アクリルエラストマの量を７．７７質量部としたこと以外は実施例１と同様にして塗材を調製し、感熱転写媒体を作製した。
【００５０】
白色層における、アクリル樹脂と熱可塑性アクリルエラストマの質量比（アクリル樹脂）／（熱可塑性アクリルエラストマ）は３／７、ワックスの配合割合は、白色層を形成する固形分の総量中の５．４質量％であった。
〈実施例３〉
アクリル樹脂の量を４．４４質量部、熱可塑性アクリルエラストマの量を６．６６質量部としたこと以外は実施例１と同様にして塗材を調製し、感熱転写媒体を作製した。
【００５１】
白色層における、アクリル樹脂と熱可塑性アクリルエラストマの質量比（アクリル樹脂）／（熱可塑性アクリルエラストマ）は４／６、ワックスの配合割合は、白色層を形成する固形分の総量中の５．４質量％であった。
〈実施例４〉
アクリル樹脂の量を６．６６質量部、熱可塑性アクリルエラストマの量を４．４４質量部としたこと以外は実施例１と同様にして塗材を調製し、感熱転写媒体を作製した。
【００５２】
白色層における、アクリル樹脂と熱可塑性アクリルエラストマの質量比（アクリル樹脂）／（熱可塑性アクリルエラストマ）は６／４、ワックスの配合割合は、白色層を形成する固形分の総量中の５．４質量％であった。
〈実施例５〉
アクリル樹脂の量を７．７７質量部、熱可塑性アクリルエラストマの量を３．３３質量部としたこと以外は実施例１と同様にして塗材を調製し、感熱転写媒体を作製した。
【００５３】
白色層における、アクリル樹脂と熱可塑性アクリルエラストマの質量比（アクリル樹脂）／（熱可塑性アクリルエラストマ）は７／３、ワックスの配合割合は、白色層を形成する固形分の総量中の５．４質量％であった。
〈比較例２〉
アクリル樹脂の量を８．８８質量部、熱可塑性アクリルエラストマの量を２．２２質量部としたこと以外は実施例１と同様にして塗材を調製し、感熱転写媒体を作製した。
【００５４】
白色層における、アクリル樹脂と熱可塑性アクリルエラストマの質量比（アクリル樹脂）／（熱可塑性アクリルエラストマ）は８／２、ワックスの配合割合は、白色層を形成する固形分の総量中の５．４質量％であった。
〈比較例３〉
アクリル樹脂の量を６．３６質量部、熱可塑性アクリルエラストマの量を６．３６質量部、ワックスの量を０．３８質量部としたこと以外は実施例１と同様にして塗材を調製し、感熱転写媒体を作製した。
【００５５】
白色層における、アクリル樹脂と熱可塑性アクリルエラストマの質量比（アクリル樹脂）／（熱可塑性アクリルエラストマ）は５／５、ワックスの配合割合は、白色層を形成する固形分の総量中の１．０質量％であった。
〈実施例６〉
アクリル樹脂の量を６．０５質量部、熱可塑性アクリルエラストマの量を６．０５質量部、ワックスの量を１．００質量部としたこと以外は実施例１と同様にして塗材を調製し、感熱転写媒体を作製した。
【００５６】
白色層における、アクリル樹脂と熱可塑性アクリルエラストマの質量比（アクリル樹脂）／（熱可塑性アクリルエラストマ）は５／５、ワックスの配合割合は、白色層を形成する固形分の総量中の２．７質量％であった。
〈実施例７〉
アクリル樹脂の量を５．０５質量部、熱可塑性アクリルエラストマの量を５．０５質量部、ワックスの量を３．００質量部としたこと以外は実施例１と同様にして塗材を調製し、感熱転写媒体を作製した。
【００５７】
白色層における、アクリル樹脂と熱可塑性アクリルエラストマの質量比（アクリル樹脂）／（熱可塑性アクリルエラストマ）は５／５、ワックスの配合割合は、白色層を形成する固形分の総量中の８．２質量％であった。
〈比較例４〉
アクリル樹脂の量を３．７５質量部、熱可塑性アクリルエラストマの量を３．７５質量部、ワックスの量を５．６０質量部としたこと以外は実施例１と同様にして塗材を調製し、感熱転写媒体を作製した。
【００５８】
白色層における、アクリル樹脂と熱可塑性アクリルエラストマの質量比（アクリル樹脂）／（熱可塑性アクリルエラストマ）は５／５、ワックスの配合割合は、白色層を形成する固形分の総量中の１５．２質量％であった。
〈比較例５〉
ワックスとして、日本精蝋(株)製のＦＴ−０１６５（フィッシャー・トロプシュワックス、融点：７３℃）を同量配合したこと以外は実施例１と同様にして塗材を調製し、感熱転写媒体を作製した。
【００５９】
白色層における、アクリル樹脂と熱可塑性アクリルエラストマの質量比（アクリル樹脂）／（熱可塑性アクリルエラストマ）は５／５、ワックスの配合割合は、白色層を形成する固形分の総量中の５．４質量％であった。
〈比較例６〉
熱可塑性アクリルエラストマに代えて同量のスチレン系熱可塑性エラストマ〔ＳＥＰ、(株)クラレ製のセプトン（登録商標）２０６３〕を配合したこと以外は実施例１と同様にして塗材を調製し、感熱転写媒体を作製した。
【００６０】
〈比較例７〉
アクリル樹脂に代えて同量の熱可塑性ポリエステル樹脂〔ユニチカ(株)製のエリーテル（登録商標）ＵＥ３３２０〕を配合したこと以外は実施例１と同様にして塗材を調製し、感熱転写媒体を作製した。
〈比較例８〉
アクリル樹脂の量を１１．１０質量部とし、熱可塑性アクリルエラストマを配合しなかったこと以外は実施例１と同様にして塗材を調製し、感熱転写媒体を作製した。
【００６１】
〈明度評価〉
実施例、比較例で作製した感熱転写媒体を用いて、被印刷体としてのアクリル板の表面にベタ面を熱転写印刷したのち黒の紙上で、色彩計〔ビデオジェット・エックスライト(株)製のＸ−Ｒｉｔｅ  ９１８〕を用いた０°／４５°測定によって上記ベタ面のＬａｂ値を求めて、下記の基準で明度を評価した。
【００６２】
○○○：９０以上。
○○：８０以上、９０未満。
○：７５以上、８０未満。
×：７５未満。
【００６３】
〈感度評価〉
実施例、比較例で作製した感熱転写媒体を用いて、被印刷体としてのアクリル板の表面に、５ｃｍ×５ｃｍのベタ面を熱転写印刷した際の転写状態を観察して、下記の基準で感熱転写媒体の熱転写印刷の感度を評価した。
○○：５ｃｍ×５ｃｍのベタ面の全面で完全に熱転写印刷されていた。
【００６４】
○：上記ベタ面のごく一部に熱転写印刷されていない領域があったが、その面積率は５％以下であった。
×：上記ベタ面に、面積率５％を超える範囲（全面不転写を含む）で熱転写されていない領域が見られた。
〈ハンドリング性評価〉
実施例、比較例で作製した感熱転写体を一定面積に切り出して手で揉んだ際の白色層の状態を観察して、下記の基準でハンドリング性を評価した。
【００６５】
○○：白色層は基材から全く剥離していないか、剥離したとしてもその面積率は１０％未満であった。
○：白色層が剥離した領域の面積率は１０％以上、２０％未満であった。
△：白色層が剥離した領域の面積率は２０％以上、３０％未満であった。
×：白色層が剥離した領域の面積率は３０％以上であった。
【００６６】
〈余剥離評価〉
実施例、比較例で作製した感熱転写媒体を用いて、被印刷体としてのアクリル板の表面にローマ字大文字の「Ａ」（フォント：ゴシック、サイズ：９ポイント）を１０回繰り返し熱転写印刷し、上記「Ａ」中の三角形の穴が抜けていた回数を計数して、下記の基準で余剥離の有無を評価した。
【００６７】
○：１０回とも抜けていた。
×：１回以上、抜けていない場合があった。
以上の結果を表２〜表４に示す。
【００６８】
【表２】
0006361917.tif 000003
【００６９】
【表３】
0006361917.tif 000004
【００７０】
【表４】
0006361917.tif 000005
【００７１】
表２〜４の実施例１〜７、比較例１〜８の結果より、バインダとしてともに透明性に優れたアクリル樹脂と熱可塑性アクリルエラストマとを併用するとともに、ワックスを配合することで、ハンドリング性に優れるため白色層が非転写時に不用意に基材から剥離したりせず、また膜切れもよいため熱転写印刷の感度に優れる上、余剥離を生じにくく、しかも白色層の明度や白色度にも優れた感熱転写媒体が得られることが判った。
【００７２】
ただし実施例１〜５、比較例１、２の結果より、上記アクリル樹脂と熱可塑性アクリルエラストマの質量比（アクリル樹脂）／（熱可塑性アクリルエラストマ）を３／７〜７／３の範囲とすることにより、感熱転写媒体の良好なハンドリング性を維持しながら、白色層の膜切れをよくして熱転写印刷の感度を高めたり余剥離を防止したりする効果をさらに向上できることが判った。
【００７３】
また実施例１と実施例６、７、比較例３、４の結果より、ワックスの配合割合を、白色層を形成する固形分の総量中の２質量％以上、１０質量％以下の範囲とすることにより、白色層の明度や白色度を良好な範囲に維持しながら当該白色層の膜切れをよくして熱転写印刷の感度を高めたり余剥離を防止したりする効果をさらに向上できることが判った。
さらに実施例１と比較例５の結果より、ワックスとしては融点が１００℃以上であるものを用いることにより、熱転写時に白色層が溶けすぎるのを抑制して余剥離の発生をより確実に防止したり、熱転写印刷後の耐擦過性を向上してさらに明度を高めたりできることが判った。
【００７４】
〈実施例８〉
（接着層用の塗材の調製）
下記の各成分を、溶剤としてのＭＥＫ４０．６０質量部、およびトルエン１７．４０質量部と配合して接着層用の塗材を調製した。
【００７５】
【表５】
0006361917.tif 000006
【００７６】
表５中の２成分は下記のとおり。
エポキシ樹脂：三菱化学(株)製のｊＥＲ（登録商標）１００３〔エポキシ当量：６７０〜７７０、分子量：約１３００〕
白色顔料分散体：酸化チタンの分散液（固形分濃度５０質量％）
（接着層の形成）
実施例１で形成した白色層の上に、上記接着層用の塗材を４．６ｇ／ｍ２の塗布量で塗布し、乾燥させて、単位面積当たりの固形分量が１．０ｇ／ｍ２の接着層を形成して感熱転写媒体を作製した。
【００７７】
〈比較例９〉
比較例８で形成した白色層を用いたこと以外は実施例８と同様にして感熱転写媒体を作製した。
上記実施例、比較例で作製した感熱転写媒体について、先に説明した各評価を実施した。
【００７８】
なお明度については、被印刷体としてのアクリル板の表面に、４回重ねて熱転写印刷した状態で、同じ基準で評価をした。
結果を表６に示す。
【００７９】
【表６】
0006361917.tif 000007
【００８０】
表６の比較例９の結果より、従来の白色層の上に接着層を積層するとハンドリング性が低下するとともに余剥離を生じることが判った。
これに対し実施例８の結果より、本発明の白色層の上に接着層を積層しても感度やハンドリング性に影響がなく、余剥離も生じない上、明度が向上していることから、重ねて印刷することで隠蔽性を向上できることが判った。